(57)【特許請求の範囲】
【請求項１】
媒体中の低分子ゲル化剤によりゲル化された水性媒体を含み、該低分子ゲル化剤は自己集合化を介して水性媒体をゲル化させる能力を有する低分子化合物の群から選択される１種又は２種以上の化合物からなる、スプレー用基材であって、
前記低分子化合物が、式（１）
【化１】
0005587290.tif 000012
（式中、Ｒ1は炭素原子数９乃至２３の脂肪族基を表し、
Ｒ2は水素原子、又は炭素原子数１若しくは２の分枝鎖を有し得る炭素原子数１乃至４のアルキル基を表し、
Ｒ3は−（ＣＨ2）n−Ｘ基を表し、
ｎは１乃至４の数を表し、Ｘはアミノ基、グアニジノ基、−ＣＯＮＨ2基、又は窒素原子を１乃至３個有し得る５員環若しくは６員環又は５員環と６員環から構成される縮合複素環を表す。）
で表される脂質ペプチド又はその薬学的に使用可能な塩からなることを特徴とする、スプレー用基材。
【請求項２】
前記ゲル化された水性媒体中の前記低分子化合物の濃度が０．０００１〜２０％（ｗ／ｖ）であることを特徴とする、請求項１に記載のスプレー用基材。
【請求項３】
前記式（１）中、Ｒ3が−（ＣＨ2）n−Ｘ基であり、ｎが１乃至４の数であり、Ｘがアミ
ノ基、グアニジノ基、−ＣＯＮＨ2基、又は窒素原子を１乃至２個有し得る５員環又は５員環と６員環で構成される縮合複素環であることを特徴とする、請求項１又は２に記載のスプレー用基材。
【請求項４】
前記式（１）中、Ｒ1が不飽和結合を０乃至２個有し得る炭素原子数１１乃至２１の直鎖状脂肪族基であることを特徴とする、請求項１又は２に記載のスプレー用基材。
【請求項５】
前記式（１）中、Ｒ2が水素原子、又は炭素原子数１の分枝鎖を有し得る炭素原子数１乃至３のアルキル基であることを特徴とする、請求項１又は２に記載のスプレー用基材。
【請求項６】
前記式（１）中、ｎが１乃至４の数であり、かつＸがアミノ基、グアニジノ基又は−ＣＯＮＨ2基であるか、又はｎが１であり、かつＸがピロール基、イミダゾール基、ピラゾール基又はイミダゾール基であることを特徴とする、請求項３に記載のスプレー用基材。
【請求項７】
媒体中の低分子ゲル化剤によりゲル化された水性媒体を含み、該低分子ゲル化剤は自己集合化を介して水性媒体をゲル化させる能力を有する低分子化合物の群から選択される１種又は２種以上の化合物からなる、スプレー用基材であって、
前記低分子化合物が式（２）
【化２】
0005587290.tif 000013
（式中、Ｒ4は炭素原子数９乃至２３の脂肪族基を表し、
Ｒ5乃至Ｒ8は水素原子、又は炭素原子数１若しくは２の分枝鎖を有し得る炭素原子数１乃至４のアルキル基、又は−（ＣＨ2）n−Ｘ基を表し、且つＲ5乃至Ｒ8のうち少なくとも一つ以上が−（ＣＨ2）n−Ｘ基を表し、ｎは１乃至４の数を表し、Ｘはアミノ基、グアニジノ基、−ＣＯＮＨ2基、又は窒素原子を１乃至３個有し得る５員環若しくは６員環又は５員環と６員環から構成される縮合複素環を表す。）
で表される脂質ペプチド又はその薬学的に使用可能な塩からなることを特徴とする、スプレー用基材。
【請求項８】
前記ゲル化された水性媒体中の前記低分子化合物の濃度が０．０００１〜２０％（ｗ／ｖ）であることを特徴とする、請求項７に記載のスプレー用基材。
【発明の詳細な説明】
【技術分野】
【０００１】
本発明は、スプレー用基材に関し、詳細には、媒体中の低分子ゲル化剤によりゲル化された水性媒体を含み、該低分子ゲル化剤は自己集合化を介して水性媒体をゲル化させる能力を有する低分子化合物の群から選択される１種又は２種以上の化合物からなるスプレー用基材であって、ゲル状態のままで、即ち液が滴り落ちずにスプレーでき、スプレー後、塗付面上の液滴が容易にゲル化して液だれを生じにくいスプレー用基材に関する。
本発明のスプレー用基材は、スキンケア製品、ヘアケア製品、外用医薬品、芳香剤、消臭剤、防虫剤、殺虫剤、農薬、洗浄剤、塗料、帯電防止用コーティング、防腐剤等のスプレー用基材として、さらに皮膜や薄膜形成用の基材として好適に利用可能である。
【背景技術】
【０００２】
近年スプレー製品は広範な分野に適用されており、その多くが、液状の母液に目的用途の配合物を混合させたものをスプレー用製剤とするものである。この種のスプレー製品に望まれる要求特性には、一般に、（１）あらゆる環境下で良好な噴霧を実現できること、（２）吹き付けた表面に母液滴が良好に定着し噴霧むらが生じないこと、（３）垂直面や傾斜面での母液滴の液だれが発生しにくいこと、並びに、（４）定着した母液滴の乾燥体が吹き付け面（特に皮膚等）を長時間にわたって損傷させず、安全性が高いものであること等が挙げられる。【０００３】
これら要求特性（１）〜（３）を満足するために、従来、種々の技術が提案されている。
例えば、母液中に高分子増粘剤を溶解させて母液の粘度を上げることにより（３）の液だれの発生防止を図った提案がなされている［特許文献１］。しかし、通常の高分子化合物の溶液では、液だれを有効に防止する程に母液の粘度を高め過ぎると、スプレーそれ自体が不可能となることがある。従ってノズルへの吸い上げが可能であり且つ噴霧が可能であるためには、ある程度母液の粘度を低いものに設計しなければならず、その場合、今度は液だれ防止性が十分に達成できなくなる。すなわち、液だれの防止すると円滑なスプレーとを両立されることが重要であるが、そのための母液粘度の最適化は極めて困難といえるものであった。さらに、高分子化合物の溶液は噴霧の際、糸を引き易いという特有の性質（曳糸性）を有することから、液滴が個々独立している理想的なミスト状態にならず、増粘剤を加えない場合と比較してミスト化の程度が大幅に劣り、噴霧むらの原因になることも問題であった。【０００４】
一方、母液中に界面活性剤を配合し、水相でのミセル構造形成により増粘させることや、噴霧後の母液滴の表面張力をコントロールすることにより、上記（２）や（３）の特性を改善する試みが数多くなされている［特許文献２、３］。
しかし、その母液は流動性を有するため、逆さまにした状態で噴霧ができないなど上記（１）の特性が抜本的には達成できない。さらには、液だれ防止性を高めるために界面活性剤の量を増大させると、例えば皮膚に噴霧するスプレー剤の場合には皮膚刺激性を生じ易くなり、上記（４）の安全性の点で不都合を生じる等の問題があった。【０００５】
前記（１）や（３）の要求特性を満足させるべく、容器構造面での改善も提案されている（例えば、特許文献４）。しかしながら、被覆表面上にミストを薄く定着させる場合には良好な結果が得られるものの、多量の吹き付けを行なう場合、すなわち厚塗りをする場合には、やはり液だれが発生してしまうため、液だれ防止に関して本質的な解決になっていなかった。【０００６】
また上記（１）〜（４）の要求特性を比較的バランスよく達成するものとしては、親水性スメクタイトからなるヘクトライトを主成分としたゲル状組成物を用いたスプレー剤が開示されている（特許文献５、特許文献６）。しかしながら開示された技術は、安全面で使用実績に乏しい無機物を主成分としたものであること、さらに、アルコールなどのスプレー用組成物の主要な分散媒中でヘクトライトが凝集を起こし、これが噴霧特性を低減させてしまうといった問題が残されていた。【０００７】
こうした中、セルロース分散体の噴霧性、フォーム形成能とその保持性、チキソトロピー性、分散安定性に注目し、該分散体を利用したスプレー剤の開発も行なわれている。しかしながら、セルロース類では、脂溶性薬剤や他の界面活性剤との相溶性が悪く、相分離が生じやすく、外用医薬品・香粧品・農薬製剤への応用は難しい。【０００８】
さらに、実際の使用場面では、複数の化合物の包接・徐放ができるミストが形成できるスプレー用製剤が求められる。例えば、外用医薬品や香粧品では、親水性化合物と疎水性化合物とを同時に溶解させる必要性が生じる場合もあり、その場合には、例えば疎水性化合物に親水性官能基を導入するなどの化学的処理を施す必要があった。上述の既存の技術では、スプレー用基剤としての性能を満足し、しかも実用途で必要となる化合物の包接・徐放を含めた性能を同時に満足する材料は未だ見出されていなかった。【０００９】
一方、水を媒質とする生体適合性の高い素材として、幅広い分野でヒドロゲルが使用されており、高分子化合物からなるヒドロゲルと、低分子化合物の自己集合化からなるヒドロゲルが種々検討されている。
高分子化合物間を共有結合、或いはイオン結合や水素結合などを用いて架橋を行なうことで得られる高分子ゲル（化学ゲル、物理ゲル）は、スプレーに用いる場合、溶液を固化させるため容器からの液漏れを防ぐことが出来るので有効ではあるが、高分子化学ゲルのように化学架橋をしたものではゲル状態でスプレーすることは難しく、更に高分子物理ゲルでもその多くはスプレーができない。また、スプレー可能なものは薬物など低分子化合物の包接・徐放が不可能であり、さらにこれら薬剤等や他の添加物との相溶性が悪いことから相分離を起すといった問題を有していた。【００１０】
低分子化合物からなる低分子ヒドロゲル化剤の研究は、水中での低分子化合物の自己組織化する機構解明と分子設計の難しさはあるものの、その機能性に大きな興味が持たれ、近年その研究が盛んに行われている。その結果、いくつかの低分子ヒドロゲル化剤が見出されてきた［非特許文献１、２］。その多くは、疎水部である長鎖アルキル基と親水性部を組み合わせた両親媒性化合物であり、例えば、親水性部がアミノ酸のもの［非特許文献３］、ペプチドのもの［特許文献７、８］、単多糖類［非特許文献４、５］又はポリオール［非特許文献６］であるものが挙げられる。また、バリンにより構成されたペプチドがβ−シート構造を容易に取ることを利用した低分子ゲル化剤［非特許文献７］も提案されている。
また、他にも、低分子ヒドロゲル化剤には、アルコール水溶液や有機溶媒水溶液をゲル化したり、また水単体、有機溶媒単体でのゲル化はできないが、アルコール水溶液や有機溶媒水溶液をゲル化するものが報告されている。これら低分子ゲルの共通した特徴としては、外部からの応力にすばやく反応してゲルからゾルへの変換することが知られている。
【発明の概要】
【発明が解決しようとする課題】
【００１１】
上述したように、従来のスプレー用基材は、スプレー性能及び安全性に関する前記（１）〜（４）の要求特性を満足し、且つ、スプレー対象の各種薬剤や添加剤との相溶性が良好であり、しかも、複数の化合物の包接・徐放ができるミストが形成できるという性能をも十分に満足させるものは提案されていない。
生体適合性の高い素材であるヒドロゲルであっても、高分子化合物からなるヒドロゲルでは上記性能を十分に満足させることができず、低分子化合物からなるヒドロゲルを用いたスプレー用基材への提案はなされていない。【００１２】
本発明は、上記の事情に基づいてなされたものであり、その解決しようとする課題は、スプレー容器からの液もれを防ぎ、且つ、通常あり得るあらゆる使用条件下（例えば逆さ状態）でスプレー可能であり、スプレーをした際には飛散することなく目的物（噴霧面）の表面をムラ無く被覆することができ、噴霧面からの液だれが生じず、さらには、皮膚面などにスプレーしても安全である等、安心・安全に使用可能なスプレー用基材を提供することを目的とする。さらに単に良好なスプレー噴霧が可能であるだけでなく、医農薬や香粧品に用いる生理活性化合物や芳香成分等の低分子化合物を、親水性や疎水性を問わず且つ両方を共存させて包接することができ、さらに徐放性も備えるスプレー用基材を提供することを目的とする。
【課題を解決するための手段】
【００１３】
本発明者らは、上記の課題を解決すべく鋭意研究を行なった結果、本発明を見出すに至った。
すなわち、第１観点として、媒体中の低分子ゲル化剤によりゲル化された水性媒体を含み、該低分子ゲル化剤は自己集合化を介して水性媒体をゲル化させる能力を有する低分子化合物の群から選択される１種又は２種以上の化合物からなる、スプレー用基材に関する。
第２観点として、前記低分子化合物の分子量が１０００以下であることを特徴とする、第１観点に記載のスプレー用基材に関する。
第３観点として、前記ゲル化された水性媒体中の前記低分子化合物の濃度が０．０００１〜２０％（ｗ／ｖ）であることを特徴とする、第２観点又は第３観点に記載のスプレー用基材。
第４観点として、前記低分子化合物は、疎水性部位と親水性部位を有することを特徴とする、第１観点乃至第３観点のうちいずれか一項に記載のスプレー用基材に関する。
第５観点として、前記低分子化合物が、式（１）【００１４】
【化１】
0005587290.tif 000002
【００１５】
（式中、Ｒ1は炭素原子数９乃至２３の脂肪族基を表し、Ｒ2は水素原子、又は炭素原子数１若しくは２の分枝鎖を有し得る炭素原子数１乃至４のアルキル基を表し、Ｒ3は−（ＣＨ2）n−Ｘ基を表し、ｎは１乃至４の数を表し、Ｘはアミノ基、グアニジノ基、−ＣＯＮＨ2基、又は窒素原子を１乃至３個有し得る５員環若しくは６員環又は５員環と６員環から構成される縮合複素環を表す。）で表される脂質ペプチド又はその薬学的に使用可能な塩からなることを特徴とする、請求項１乃至請求項４のうちいずれか一項に記載のスプレー用基材に関する。
第６観点として、前記式（１）中、Ｒ3が−（ＣＨ2）n−Ｘ基であり、ｎが１乃至４の数であり、Ｘがアミノ基、グアニジノ基、−ＣＯＮＨ2基、又は窒素原子を１乃至２個有し得る５員環又は５員環と６員環で構成される縮合複素環であることを特徴とする、第５観点に記載のスプレー用基材に関する。
第７観点として、前記式（１）中、Ｒ1が不飽和結合を０乃至２個有し得る炭素原子数１１乃至２１の直鎖状脂肪族基であることを特徴とする、第５観点に記載のスプレー用基材に関する。
第８観点として、前記式（１）中、Ｒ2が水素原子、又は炭素原子数１の分枝鎖を有し得る炭素原子数１乃至３のアルキル基であることを特徴とする、第５観点に記載のスプレー用基材。
第９観点として、前記式（１）中、ｎが１乃至４の数であり、かつＸがアミノ基、グアニジノ基又は−ＣＯＮＨ2基であるか、又はｎが１であり、かつＸがピロール基、イミダゾール基、ピラゾール基又はイミダゾール基であることを特徴とする、第６観点に記載のスプレー用基材に関する。
第１０観点として、さらに、生理活性物質又は機能性物質を含有することを特徴とする、第１観点乃至第９観点のうちいずれか一項に記載のスプレー用基材に関する。
第１１観点として、自己集合化を介して水性媒体をゲル化させる能力を有する低分子化合物の群から選択される１種又は２種以上の化合物と水性媒体を含む薄膜に関する。
第１２観点として、前記自己集合化の形態が、ファイバー構造であることを特徴とする、第１１観点に記載の薄膜に関する。
第１３観点として、第１観点乃至第１０観点のうちいずれか一項に記載のスプレー用基材をスプレー法により塗布することを特徴とする薄膜の作製方法に関する。
第１４観点として、媒体中の低分子ゲル化剤によりゲル化された水性媒体を機械的に崩壊させることにより得られるゾルであって、該低分子ゲル化剤は自己集合化を介して水性媒体をゲル化させる能力を有する低分子化合物の群から選択される１種又は２種以上の化合物からなるものである、ゾルに関する。
第１５観点として、前記ゾルを含有することを特徴とするスプレー用基材に関する。
第１６観点として、前記ゾルの形成に用いる低分子ゲル化剤を成す低分子化合物が、式（１）【００１６】
【化２】
0005587290.tif 000003
【００１７】
（式中、Ｒ1は炭素原子数９乃至２３の脂肪族基を表し、Ｒ2は水素原子、又は炭素原子数１若しくは２の分枝鎖を有し得る炭素原子数１乃至４のアルキル基を表し、Ｒ3は−（ＣＨ2）n−Ｘ基を表し、ｎは１乃至４の数を表し、Ｘはアミノ基、グアニジノ基、−ＣＯＮＨ2基、又は窒素原子を１乃至３個有し得る５員環若しくは６員環又は５員環と６員環から構成される縮合複素環を表す。）で表される脂質ペプチド又はその薬学的に使用可能な塩からなることを特徴とする、請求項１５に記載のスプレー用基材に関する。
第１７観点として、前記式（１）中、Ｒ3が−（ＣＨ2）n−Ｘ基であり、ｎが１乃至４の数であり、Ｘがアミノ基、グアニジノ基、−ＣＯＮＨ2基、又は窒素原子を１乃至２個有し得る５員環又は５員環と６員環で構成される縮合複素環であることを特徴とする、第１６観点に記載のスプレー用基材に関する。
第１８観点として、前記式（１）中、Ｒ1が不飽和結合を０乃至２個有し得る炭素原子数１１乃至２１の直鎖状脂肪族基であることを特徴とする、第１６観点に記載のスプレー用基材に関する。
第１９観点として、前記式（１）中、Ｒ2が水素原子、又は炭素原子数１の分枝鎖を有し得る炭素原子数１乃至３のアルキル基であることを特徴とする、第１６観点に記載のスプレー用基材に関する。
第２０観点として、前記式（１）中、ｎが１乃至４の数であり、かつＸがアミノ基、グアニジノ基又は−ＣＯＮＨ2基であるか、又はｎが１であり、かつＸがピロール基、イミダゾール基、ピラゾール基又はイミダゾール基であることを特徴とする、第１７観点に記載のスプレー用基材に関する。
第２１観点として、前記式（１）で表される化合物と水性媒体を含有するゾルに関する。
第２２観点として、第２１観点に記載のゾルを含有することを特徴とするスプレー基材に関する。
第２３観点として、前記低分子化合物が式（２）【００１８】
【化３】
0005587290.tif 000004
【００１９】
（式中、Ｒ4は炭素原子数９乃至２３の脂肪族基を表し、
Ｒ5乃至Ｒ8は水素原子、又は炭素原子数１若しくは２の分枝鎖を有し得る炭素原子数１乃至４のアルキル基、又は−（ＣＨ2）n−Ｘ基を表し、且つＲ5乃至Ｒ8のうち少なくとも一つ以上が−（ＣＨ2）n−Ｘ基を表し、ｎは１乃至４の数を表し、Ｘはアミノ基、グアニジノ基、−ＣＯＮＨ2基、又は窒素原子を１乃至３個有し得る５員環若しくは６員環又は５員環と６員環から構成される縮合複素環を表す。）で表される脂質ペプチド又はその薬学的に使用可能な塩からなることを特徴とする、第１観点乃至第４観点のうちいずれか一項に記載のスプレー用基材に関する。
【発明の効果】
【００２０】
本発明のスプレー用基材は、低分子ゲル化剤を用いて水性媒体（水、水溶液、アルコール水溶液、有機溶媒水溶液）をゲル化させることにより得られるスプレー用基材である。水性媒体をゲル化させることにより、スプレー容器からの液漏れを防ぐことが可能になる。【００２１】
本発明のスプレー用基材に用いる低分子ゲル化剤のゲル形成メカニズムは、商品化されている高分子ヒドロゲルのゲル形成メカニズムとは全く異なり、該低分子ゲル化剤を構成する低分子化合物が自己集合化してファイバー状の形態を形成し、さらには該ファイバーが網目構造を形成し、この網目構造に水や各種水溶液、アルコール水、有機溶媒水等を囲い込み、ゲルを形成する。ここで「自己集合化」とは、当初ランダムな状態にある物質（分子）群において、分子が適切な外部条件下で分子間の非共有結合性相互作用等により自発的に会合することにより、マクロな機能性集合体に成長することを指す。
そのため、本発明のスプレー用基材に用いる低分子ゲル化剤によって得られたゲルは適当な応力を加えることにより速やかにゲルからゾルへ転換し、ゾル状態になったものはスプレーのノズルのような細い管を通ることが可能になる。
すなわち、水や各種水溶液等に前記低分子ゲル化剤を添加することにより、ゲルの固体状態からスプレー可能なスプレー用基材を作成することが可能になる。【００２２】
この結果、逆さにしてもゲルで固められた状態なため容器の底に基材が留まり、スプレーすることが可能になり、上記（１）の要求特性を満足させることができる。すなわち、いかなる環境下でもスプレー可能な基材の作成が可能になる。
また、本発明のスプレー用基材である低分子ゲルは、応力を与えてゲル状態からゾル状態へ変換しても自己集合化構造であるファイバー状態は維持され、且つそのファイバー状態により構築される網目構造もある程度は破壊されること無く存在している。このため噴霧した際、周囲に必要以上に飛散することがなく、一定範囲内の面積を均一に被覆させることができる。さらに、吹き付けられた直後も自己集合化したファイバー状態と網目構造が維持されているため、付着面でゲル状態に転換し、付着面を傾斜させてもゲル状態を維持しているため、液ダレを防ぐことができる。このように低分子ゲル化剤を用いることで、上記（２）と（３）の要求特性を満足させたスプレー用基材が提供できる。【００２３】
さらに本発明のスプレー用基材に用いる低分子ゲル化剤は、疎水性部位、親水性部位ともに脂肪酸或いはジペプチドといった天然由来物質を用いており、安全性の高い低分子ゲル化剤であることから、上記（４）の要求特性を満足させたスプレー用基材を提供できる。【００２４】
また、前述したように、本発明のスプレー用基材は、自己集合化したファイバーとそれにより構築された網目構造により形成されるゲルを含有する。そして該ゲルは、生理活性物質や芳香成分、または色素や染料などの低分子化合物を、疎水性の低分子化合物であれば疎水環境下のファイバー内に、親水性化合物であれば網目構造内の水相に取り込むことが可能であり、特に親水性でかつ極性官能基を有する化合物はファイバー表面に付着させることができる。すなわち、本発明のスプレー用基材は、基材内に薬効成分等の様々な成分を親水性／疎水性を問わずに包接させることができ、スプレーした後には付着面（接着面）で必要成分の保持又は徐放が可能になる。【００２５】
さらに、本発明のスプレー用基材は、低分子ゲル化剤の使用量によりゲル化しない状態で調製されたスプレー用基材であっても、またゲル状態のものが応力などの物理的因子により崩れた状態（ゾル状態）になっても、低分子ゲル化剤の自己集合化状態すなわちファイバー状態や網目構造は崩壊されない。そのため、生理活性物質や芳香成分、または色素や染料などの低分子化合物の溶解機能・包接機能を損なうことのないスプレー用基材として機能し、さらにスプレー時の飛散を防止し、表面をムラなく被覆することができ、被覆した部分の液ダレすることも無い。【００２６】
また、本発明のスプレー用基材に用いる低分子ゲル化剤は、酸及び塩基を溶解した水溶液をもゲル化可能であるため、こうした水溶液のスプレー用基材として用いることが可能となる。特に、肌表面の水分量を回復する効果を有する乳酸カリウムに乳酸を添加して緩衝液とした溶液など、肌や用途に合わせてｐＨを調整可能な保水、保湿効果のある溶液のスプレー基材の作成も可能になる。【００２７】
以上のように、本発明にて得られる低分子ゲルを用いたスプレー用基材は、良好なスプレー噴霧が可能であるだけでなく、生体や環境に安全なものであり、且つ、医農薬や香粧品に用いる生理活性化合物や芳香成分等の低分子化合物を、親水性や疎水性を問わず且つ両方を共存させて包接することができ、さらに徐放性も兼ね備えることから、患部や損傷部位認識能を有する創傷被覆剤、癒着防止膜、薬物速達システム、スキンケア製品、ヘアケア製品、外用医薬品、芳香剤、消臭剤、防虫剤、殺虫剤、農薬スプレー用基材、洗浄剤、塗料、帯電防止用コーティング、防腐剤、被膜や薄膜形成用の基材などに広く利用することができる。
【図面の簡単な説明】
【００２８】
【図１】図１は脂質ペプチドの自己集合化及びそれに続くゲル化の概念図を示す図である。
【図２】図２は実施例で調製したスプレーの塗布性を評価する装置を示す図である。
【発明を実施するための形態】
【００２９】
本発明のスプレー用基材は、媒体中の低分子ゲル化剤によりゲル化された水性媒体を含み、該低分子ゲル化剤は自己集合化を介して水性媒体をゲル化させる能力を有する低分子化合物の群から選択される１種又は２種以上の化合物からなる、スプレー用基材であることを特徴とする。
【００３０】
上記低分子ゲル化剤としては、好ましくは分子量１０００以下であって、特に、疎水性部位である脂質部と親水性部位であるペプチド部とを有する低分子化合物（いわゆる脂質ペプチド又はその薬学的に使用可能な塩）を用いることができる。
【００３１】
上記疎水性部位と親水性部位とを有する低分子化合物としては、例えば下記式（１）で表される脂質ペプチドを挙げることができ、該脂質ペプチドは脂溶性の高い鎖を有する脂質部（アルキルカルボニル基）とペプチド部（ジペプチド、トリペプチド又はテトラペプチド）より構成される。
【００３２】
【化４】
0005587290.tif 000005
【００３３】
上記式（１）において、脂質部に含まれるＲ1は炭素原子数９乃至２３の脂肪族基を表し、好ましくは、Ｒ1が不飽和結合を０ないし２個有し得る炭素原子数１１乃至２３の直鎖状脂肪族基であることが望ましい。
Ｒ1及び隣接するカルボニル基で構成される脂質部（アシル基）の具体例としては、ラウロイル基、ドデシルカルボニル基、ミリストイル基、テトラデシルカルボニル基、パルミトイル基、マルガロイル基、オレオイル基、エライドイル基、リノレオイル基、ステアロイル基、バクセノイル基、オクタデシルカルボニル基、アラキドイル基、エイコシルカルボニル基、ベヘノイル基、エルカノイル基、ドコシルカルボニル基、リグノセイル基及びネルボノイル基等を挙げることができ、特に好ましいものとして、ラウロイル基、ミリストイル基、パルミトイル基、マルガロイル基、ステアロイル基、オレオイル基、エライドイル基及びベヘノイル基が挙げられる。
【００３４】
上記式（１）において、ペプチド部に含まれるＲ2は、炭素原子数１若しくは２の分枝鎖を有し得る炭素原子数１乃至４のアルキル基を表す。
上記炭素原子数１若しくは２の分岐鎖を有し得る炭素原子数１乃至４のアルキル基とは、主鎖の炭素原子数が１乃至４であり、かつ炭素原子数１若しくは２の分岐鎖を有し得るアルキル基を意味し、その具体例としては、メチル基、エチル基、ｎ−プロピル基、ｉ−プロピル基、ｎ−ブチル基、ｉ−ブチル基、ｓｅｃ−ブチル基又はｔｅｒｔ−ブチル基などが挙げられる。
【００３５】
上記Ｒ2は好ましくは、水素原子、又は炭素原子数１の分岐鎖を有し得る炭素原子数１乃至３のアルキル基であり、より好ましくは水素原子である。
炭素原子数１の分岐鎖を有し得る炭素原子数１乃至３のアルキル基とは、主鎖の炭素原子数が１乃至３であり、かつ炭素原子数１の分岐鎖を有し得るアルキル基を意味し、その具体例としては、メチル基、エチル基、ｎ−プロピル基、ｉ−プロピル基、ｉ−ブチル基又はｓｅｃ−ブチル基などが挙げられ、好ましくはメチル基、ｉ−プロピル基、ｉ−ブチル基又はｓｅｃ−ブチル基である。
【００３６】
上記式（１）において、Ｒ3は−（ＣＨ2）ｎ−Ｘ基を表す。
上記−（ＣＨ2）ｎ−Ｘ基において、ｎは１乃至４の数を表し、Ｘはアミノ基、グアニジノ基、−ＣＯＮＨ2基、又は窒素原子を１乃至３個有し得る５員環若しくは６員環又は５員環と６員環から構成される縮合複素環を表す。
【００３７】
上記−（ＣＨ2）ｎ−Ｘ基において、Ｘは好ましくはアミノ基、グアニジノ基、−ＣＯＮＨ2基、ピロール基、イミダゾール基、ピラゾール基又はインドール基を表し、より好ましくはイミダゾール基である。また、上記−（ＣＨ2）ｎ−Ｘ基において、ｎは好ましくは１又は２であり、より好ましくは１である。
従って、上記−（ＣＨ2）n−基は、好ましくはアミノメチル基、２−アミノエチル基、３−アミノプロピル基、４−アミノブチル基、カルバモイルメチル基、２−カルバモイルエチル基、３−カルバモイルブチル基、２−グアニジノエチル基、３−グアニジノブチル基、ピロールメチル基、イミダゾールメチル基、ピラゾールメチル基、又は３−インドールメチル基を表し、より好ましくは４−アミノブチル基、カルバモイルメチル基、２−カルバモイルエチル基、３−グアニジノブチル基、イミダゾールメチル基又は３−インドールメチル基を表し、さらに好ましくはイミダゾールメチル基である。
【００３８】
上記式（１）で表される化合物において、低分子ゲル化剤として特に好適な脂質ペプチドとしては、以下の脂質部とペプチド部（アミノ酸集合部）から形成される化合物である。なおアミノ酸の略称としては、アラニン（Ａｌａ）、アスパラギン（Ａｓｎ）、グルタミン（Ｇｌｎ）、グリシン（Ｇｌｙ）、ヒスチジン（Ｈｉｓ）、イソロシン（Ｉｌｅ）、ロイシン（Ｌｅｕ）、リジン（Ｌｙｓ）、トリプトファン（Ｔｒｐ）、バリン（Ｖａｌ）を表す。：ラウロイル−Ｇｌｙ−Ｈｉｓ、ラウロイル−Ｇｌｙ−Ｇｌｎ、ラウロイル−Ｇｌｙ−Ａｓｎ、ラウロイル−Ｇｌｙ−Ｔｒｐ、ラウロイル−Ｇｌｙ−Ｌｙｓ、ラウロイル−Ａｌａ−Ｈｉｓ、ラウロイル−Ａｌａ−Ｇｌｎ、ラウロイル−Ａｌａ−Ａｓｎ、ラウロイル−Ａｌａ−Ｔｒｐ、ラウロイル−Ａｌａ−Ｌｙｓ；ミリストイル−Ｇｌｙ−Ｈｉｓ、ミリストイル−Ｇｌｙ−Ｇｌｎ、ミリストイル−Ｇｌｙ−Ａｓｎ、ミリストイル−Ｇｌｙ−Ｔｒｐ、ミリストイル−Ｇｌｙ−Ｌｙｓ、ミリストイル−Ａｌａ−Ｈｉｓ、ミリストイル−Ａｌａ−Ｇｌｎ、ミリストイル−Ａｌａ−Ａｓｎ、ミリストイル−Ａｌａ−Ｔｒｐ、ミリストイル−Ａｌａ−Ｌｙｓ；パルミトイル−Ｇｌｙ−Ｈｉｓ、パルミトイル−Ｇｌｙ−Ｇｌｎ、パルミトイル−Ｇｌｙ−Ａｓｎ、パルミトイル−Ｇｌｙ−Ｔｒｐ、パルミトイル−Ｇｌｙ−Ｌｙｓ、パルミトイル−Ａｌａ−Ｈｉｓ、パルミトイル−Ａｌａ−Ｇｌｎ、パルミトイル−Ａｌａ−Ａｓｎ、パルミトイル−Ａｌａ−Ｔｒｐ、パルミトイル−Ａｌａ−Ｌｙｓ；ステアロイル−Ｇｌｙ−Ｈｉｓ、ステアロイル−Ｇｌｙ−Ｇｌｎ、ステアロイル−Ｇｌｙ−Ａｓｎ、ステアロイル−Ｇｌｙ−Ｔｒｐ、ステアロイル−Ｇｌｙ−Ｌｙｓ、ステアロイル−Ａｌａ−Ｈｉｓ、ステアロイル−Ａｌａ−Ｇｌｎ、ステアロイル−Ａｌａ−Ａｓｎ、ステアロイル−Ａｌａ−Ｔｒｐ、ステアロイル−Ａｌａ−Ｌｙｓ。
【００３９】
最も好ましいものとして、ラウロイル−Ｇｌｙ−Ｈｉｓ、ラウロイル−Ａｌａ−Ｈｉｓ；ミリストイル−Ｇｌｙ−Ｈｉｓ、ミリストイル−Ａｌａ−Ｈｉｓ；パルミトイル−Ｇｌｙ−Ｈｉｓ、パルミトイル−Ａｌａ−Ｈｉｓ；ステアロイル−Ｇｌｙ−Ｈｉｓ、ステアロイル−Ａｌａ−Ｈｉｓが挙げられる。
【００４０】
また上記疎水性部位と親水性部位とを有する別の低分子化合物の例としては、例えば下記式（２）で表される脂質ペプチドを挙げることができる。
【００４１】
【化５】
0005587290.tif 000006
【００４２】
上記式（２）において、Ｒ4は炭素原子数９乃至２３の脂肪族基を表し、好ましい具体例としては、前出のＲ1で定義したものと同じ基が挙げられる。
Ｒ5乃至Ｒ8は水素原子、又は炭素原子数１若しくは２の分枝鎖を有し得る炭素原子数１乃至４のアルキル基、又は−（ＣＨ2）n−Ｘ基を表し、且つＲ5乃至Ｒ8のうち少なくとも一つ以上が−（ＣＨ2）n−Ｘ基を表す。ｎは１乃至４の数を表し、Ｘはアミノ基、グアニジノ基、−ＣＯＮＨ2基、又は窒素原子を１乃至３個有し得る５員環若しくは６員環又は５員環と６員環から構成される縮合複素環を表す。ここでＲ5乃至Ｒ8の好ましい具体例としては、前出のＲ2又はＲ3で定義したものと同じ基が挙げられる。
上記式（２）で表される化合物において、低分子ゲル化剤として特に最も好適な脂質ペプチドとしては、ラウロイル−Ｇｌｙ−Ｇｌｙ−Ｇｌｙ−Ｈｉｓ、ミリストイル−Ｇｌｙ−Ｇｌｙ−Ｇｌｙ−Ｈｉｓ、パルミトイル−Ｇｌｙ−Ｇｌｙ−Ｇｌｙ−Ｈｉｓ、パルミトイル−Ｇｌｙ−Ｇｌｙ−Ｈｉｓ−Ｇｌｙ、パルミトイル−Ｇｌｙ−Ｈｉｓ−Ｇｌｙ−Ｇｌｙ、パルミトイル−Ｈｉｓ−Ｇｌｙ−Ｇｌｙ−Ｇｌｙ、ステアロイル−Ｇｌｙ−Ｇｌｙ−Ｇｌｙ−Ｈｉｓ等が挙げられる。
【００４３】
本発明のスプレー用基材に用いるゲル化された水性媒体は、前記低分子ゲル化剤及び水性媒体（溶媒）を含有して形成される。
前記溶媒としては、低分子ゲル化剤のファイバー化やヒドロゲル化を妨げるものでなければ特に限定されないが、好ましくは、水、アルコール、水とアルコールの混合溶媒、水と水溶性有機溶媒の混合溶媒を用いることができる。より好ましくは水又は水とアルコールの混合溶媒であり、さらに好ましくは水である。
前記アルコールは、好ましくは水に自由に溶解する水溶性アルコールであり、より好ましくは炭素原子数１乃至６のアルコールであり、さらに好ましくはメタノール、エタノール、２−プロパノール、ｉ−ブタノール、プロピレングリコール、１，３−ブタンジオール、グリセリンであり、さらに特に好ましくはエタノール、２−プロパノール、プロピレングリコール、１，３−ブタンジオール、グリセリン又はポリエチレングリコールである。
前記水溶性有機溶媒とはアルコール以外の有機溶媒であって、かつ水に任意の割合で溶解する有機溶媒を意味する。用いる水溶性有機溶媒の例としては、アセトン又はジオキサンなどが挙げられる。
【００４４】
上記ゲル化された水性媒体は酸及び／又は塩を含有しても良い。かかる酸及び塩はヒドロゲル形成に至る過程のどの段階で加えても良いが、ヒドロゲル化剤を加える前に溶媒に加えて溶液にしておくことが好ましい。
酸及び塩は複数種加えても良く、また酸と塩を混合て加えても良いが、好ましく酸又は塩は１〜３種である。塩を２種類、又は酸を１〜２種類と塩１〜２種類を加えることで、溶液が緩衝能を持つことが望ましい。
前記の酸は、無機酸若しくは有機酸である。好ましい無機酸としては、炭酸、硫酸、若しくはリン酸が挙げられる。より好ましくは、リン酸であり、さらに好ましくはリン酸である。又、好ましい有機酸の例としては、酢酸、クエン酸、コハク酸、若しくは乳酸が挙げられる。より好ましくは、乳酸である。
前記の塩は、無機塩若しくは有機塩である。好ましい無機塩の例としては無機乳酸塩、無機炭酸塩、無機硫酸塩若しくは無機リン酸塩が挙げられる。より好ましくは、乳酸カリウム、乳酸ナトリウム、炭酸カルシウム、炭酸ナトリウム、炭酸カリウム、硫酸ナトリウム、硫酸カリウム、硫酸ナトリウム、硫酸マグネシウム、リン酸カリウム、リン酸ナトリウム、リン酸水素二ナトリウム又はリン酸二水素ナトリウムであり、さらに好ましくは乳酸カリウム、乳酸ナトリウム、炭酸カルシウム、硫酸マグネシウム、リン酸水素二ナトリウム又はリン酸二水素ナトリウムである。又、好ましい有機塩の例としては、有機アミンの塩酸塩若しくは有機アミン酢酸塩が挙げられる。より好ましくはエチレンジアミン塩酸塩、エチレンジアミン四酢酸塩、トリスヒドロキシメチルアミノメタン塩酸塩である。
【００４５】
本発明のスプレー用基材において、ゲル化された水性媒体中の前記低分子ゲル化剤の濃度が０．０００１〜２０％（ｗ／ｖ）であり、０．０５〜１０（ｗ／ｖ）であることが好ましく、０．１〜５％（ｗ／ｖ）であることがより好ましい。
【００４６】
また本発明のスプレー用基材に含有可能な生理活性物質としては、インドメタシン等の抗炎症・免疫剤、ベンザルコニウム等の抗菌・殺菌剤、ＥＧＦ（上皮細胞増殖因子、epidermal growth factor、エピダーマル・グロース・ファクター）、ＦＧＦ（線維芽細胞成長因子、fibroblast growth factor、ファイブロブラスト・グロース・ファクター）、コラーゲン、ヒアルロン酸等のアンチエージング剤が挙げられる。
また機能性物質としては、メントール、カンフル、ローズマリー等の香料・清涼剤、ブリリアントブルー、フルオレセイン、カロチン、リボフラビン、ベントナイト、シリカ、酸化チタン、タルク、炭酸カリウム等の色素・染料・着色料・顔料、アスコルビン酸等のビタミン類、トコフェノール等の美白剤、アミノ酸、尿素、セラミド等の保湿因子等を挙げることができる。
【００４７】
本発明はまた、媒体中の低分子ゲル化剤によりゲル化された水性媒体を、例えば機械的に崩壊させることにより得られるゾルであって、該低分子ゲル化剤は自己集合化を介して水性媒体をゲル化させる能力を有する低分子化合物の群から選択される１種又は２種以上の化合物からなるものであるゾル、並びに、該ゾルを含有するスプレー用基材にも関する。
前記ゾルは、前述の低分子ゲル化剤、好ましくは前記式（１）又は式（２）で表される低分子化合物（脂質ペプチド）の群から選択される１種又は２種以上の化合物からなるものと、前記水性媒体（溶媒）を含有して形成されたゲル化された水性媒体を、好ましくは機械的に崩壊させることにより得られる。
【００４８】
［ゲル形成メカニズム］
本発明のスプレー用基材に使用する低分子ゲル化剤、特に前記式（１）（又は式（２））で表される低分子化合物（脂質ペプチド）は、水溶液又はアルコール溶液系中に投入されると、式（１）におけるペプチド部が水素結合により分子間非共有結合を形成し、一方、式（１）における脂質部が疎水的にパッキングするように自己集合化（或いは自己組織化ともいう）し、ファイバーが形成される。ファイバーの形状は限定されないが、筒状又は板状の形状が挙げられる。
参考として図１に脂質ペプチドの自己集合化及びゲル化の概念図の一例を示す（但し、本発明のスプレー用基材において、全ての脂質ペプチドが図１に示す自己集合化及びゲル化の形態をとっているとは限らない）。該脂質ペプチド分子（ａ）は疎水性部位である脂質部を中心として集合し（ｂ）、自己集合化によりファイバー（ｃ）を形成する。
ファイバー形成には、前記低分子ヒドロゲル化剤を１種類用いても良いし２種類以上を組み合わせて用いても良い。好ましくは１種類又は２種類を用い、さらに好ましくは１種類を用いる。ただし２種類用いる場合は、１種類の場合と異なる性質を得ることが期待できる。
【００４９】
本発明のスプレー用基材に使用する低分子ゲル化剤は、界面活性剤又はオイルを混合させて自己集合化することによりファイバーを形成することもできる。かかる界面活性化剤としては、アニオン界面活性剤、ノニオン界面活性剤又はカチオン界面活性剤が挙げられる。またオイルとしては、ミネラルオイル、スクワラン、オリーブ油等が挙げられる。
【００５０】
上記ファイバーが水溶液又はアルコール水溶液等の中で形成されると、このファイバーが三次元網目構造を形成し（例えば図１における（ｄ）参照）、さらに、ファイバー表面の親水性部分（ペプチド部）と水性溶媒間で非共有結合を形成して膨潤することにより、水溶系又はアルコール水溶液全体がゲル化し、水性媒体がゲル化される。
【００５１】
前述した通り、本発明のスプレー用基材に用いる低分子ゲル化剤は、ゲル化された水性媒体中ではもちろんゾル状態でも、或いはゲル化に満たない添加量であっても、水性媒体中で自己集合体を形成し、スプレー後も自己集合体を維持している。
従って、本発明のスプレー用基材を用いると、目的物を大きく外して飛散することなくスプレーでき、目的物表面をムラ無く被覆することができ、被覆接着面からの液だれをさせずにスプレーが可能となる。
また、脂肪酸やアミノ酸といった天然由来原料により構成された低分子ゲル化剤を用いることで、皮膚面などの被覆に際し、安心、安全に使用できる。
【００５２】
このため、本発明のスプレー用基材は、患部や損傷部位認識能を有する創傷被覆剤、癒着防止膜、薬物速達システム、スキンケア製品、ヘアケア製品、外用医薬品、芳香剤、消臭剤、防虫剤、殺虫剤、農薬スプレー用基材、洗浄剤、塗料、帯電防止用コーティング、防腐剤、被膜や薄膜形成ようの基材などに広く利用することができる。
【実施例】
【００５３】
以下、実施例及び比較例を挙げて、本発明をより具体的に説明するが、本発明は下記の実施例に限定されるものではない。
なお、以下の実施例で用いる略記号の意味は、次のとおりである。
Ｇｌｙ：グリシン
Ｈｉｓ：ヒスチジン
ＨＢＴＵ：２−（１−Ｈ−ベンゾトリアゾール−１−イル）−１，１，３，３−テトラメチルウロニウム−ヘキサフルオロホスフェート（渡辺化学工業（株））
ＨＯＢｔ：１−ヒドロキシ−ベンゾトリアゾール（（株）ペプチド研究所）
ＤＭＦ：ジメチルホルムアミド
ＮＭＰ：Ｎ−メチル−２−ピロリドン
ＤＩＰＥＡ：Ｎ，Ｎ−ジイソプロピルエチルアミン（東京化成工業（株））
ＴＦＡ：トリフルオロ酢酸（渡辺化学工業（株））
ＴＩＳ：トリイソプロピルシラン（渡辺化学工業（株））
ＤＭＳＯ：ジメチルスルホキシド
ＷＳＣＤ：１−エチル−３−（３−ジメチルアミノプロピル）カルボジイミド
また、「Ｍｅ」はメチル基、「Ｅｔ」はエチル基、「ｔＢｕ」は第三ブチル基、「Ａｃ」はアセチル基、「Ｔｒｔ」はトリチル基（保護基）を夫々表す。【００５４】
［脂質ペプチドの合成］
脂質ペプチドは、以下に示すＦｍｏｃ固相ペプチド合成法の手順に従って合成した。樹脂は主にアミノ酸−Ｂａｒｌｏｓ  Ｒｅｓｉｎを用いた。合成スケールは０．３ｍｍｏｌで行なった。【００５５】
【化６】
0005587290.tif 000007
【００５６】
［合成例１：Ｎ−パルミトイル−Ｇｌｙ−Ｈｉｓ  トリフルオロ酢酸（ＴＦＡ）塩の固相合成］
ペプチド合成装置にＨ−Ｈｉｓ（Ｔｒｔ）−Ｔｒｔ（２−Ｃｌ）樹脂（渡辺化学工業（株））１６３ｍｇ（０．１２５ｍｍｏｌ、０．７７ｍｍｏｌ／ｇ）を秤取った反応容器を装着し、Ｆｍｏｃ−Ｇｌｙ−ＯＨ（渡辺化学工業（株））１４９ｍｇ（４ｅｑ）をＦｍｏｃ法にて縮合させて、Ｈ−Ｇｌｙ−Ｈｉｓ（Ｔｒｔ）−Ｔｒｔ（２−Ｃｌ）樹脂を得た。【００５７】
得られたペプチド樹脂を湿潤なままで手動反応装置に移し、パルミチン酸（Ａｌｄｒｉｃｈ社製）１６０ｍｇ（５ｅｑ）、ＨＯＢｔ  ８５ｍｇ（５ｅｑ）、ＨＢＴＵ  ２３５ｍｇ（５ｅｑ）、ＤＭＦ  １ｍｌ、ＮＭＰ  ２ｍｌを加えて攪拌し、さらにＤＩＰＥＡ  ０．２２ｍｌを添加した。１時間攪拌後に少量の樹脂をサンプリングして反応完結を確認した。反応液をろ別後、樹脂をＮＭＰ、メタノールで順次洗浄し、減圧下に乾燥してＮ−パルミトイル−Ｇｌｙ−Ｈｉｓ（Ｔｒｔ）−Ｔｒｔ（２−Ｃｌ）樹脂１８７ｍｇを得た。【００５８】
乾燥樹脂の全量をＴＦＡ−ＴＩＳ−水（９５：２．５：２．５）１．８ｍｌで処理して、得られた３７ｍｇの粗ペプチドをＯＤＳカラムを用いる分取ＨＰＬＣ装置にて精製した。目的とする純度の溶出分画液を集めてアセトニトリルを留去し、凍結乾燥を経て、Ｎ−パルミトイル−Ｇｌｙ−Ｈｉｓ（ＴＦＡ塩）３２ｍｇを得た。【００５９】
・1Ｈ  ＮＭＲ（３００ＭＨｚ  ＤＭＳＯ−ｄ6  δｐｐｍ）：８．９３（１Ｈ，ｓ），８．２２（１Ｈ，ｄ，Ｊ＝８．４Ｈｚ），８．０５（１Ｈ，ｔ，Ｊ＝６．３Ｈｚ），７．３５（１Ｈ，ｓ），４．５４（１Ｈ，ｍ），３．６５（２Ｈ，ｄ＝５．７Ｈｚ），３．１４（１Ｈ，ｍ），２．９９（１Ｈ，ｍ），２．１０（２Ｈ，ｔ，Ｊ＝７．５Ｈｚ），１．４７（２Ｈ，ｍ），１．２３（２４Ｈ，ｓ），０．８５（３Ｈ，ｔ，Ｊ＝６．６Ｈｚ）．・ＭＳ（ＥＩ）ｍ／ｚ：４５１．４（Ｍ+＋１）
・ＨＰＬＣ精製条件：
カラム：ＹＭＣ−Ｐａｃｋ  ＯＤＳ−Ａ  （２５０×２０ｍｍ  Ｉ．Ｄ．）
流速：１０ｍｌ／ｍｉｎ
溶出：ＭｅＣＮ／０．１％ＴＦＡａｑ．
＝４５／５５−（８０ｍｉｎ，ｌｉｎｅｒ  ｇｒａｄｉｅｎｔ）−６５／３５
検出波長：２２０ｎｍ
温度：室温【００６０】
［合成例２：Ｎ−パルミトイル−Ｇｌｙ−Ｈｉｓ  ＴＦＡ塩の液相合成］
＜Ｎ−パルミトイル−Ｇｌｙ−ＯｔＢｕの合成＞
Ｇｌｙ−ｔＢｕ・ＨＣｌ（８．８２ｇ、５２．６ｍｍｏｌ）、塩化パルミトイル（１５．２ｍｌ、５０．１ｍｍｏｌ）をクロロホルム２００ｍｌに溶解し、氷冷下攪拌した中へトリエチルアミン（１４．６ｍｌ、１０５ｍｍｏｌ）を１０分間で滴下後、徐々に室温に戻して１５時間攪拌した。水を加えて分液後、有機層を飽和食塩水で洗浄し、硫酸マグネシウムで乾燥した。減圧濃縮後、残渣をヘキサンで洗浄し、濾別することで目的化合物を無色固体として１７．４ｇ（９４％）得た。
・１Ｈ−ＮＭＲ(３００ＭＨｚ  ＤＭＳＯ−ｄ6  δｐｐｍ)：８．０９（１Ｈ，ｔ，Ｊ=６．３Ｈｚ），３．６７（２Ｈ，ｄ，Ｊ＝６．３Ｈｚ），２．０９（２Ｈ，ｔ，Ｊ＝７．８Ｈｚ），１．４８（２Ｈ，ｍ），１．３９（９Ｈ，ｓ），１．２３（２４Ｈ，ｂｒｓ），０．８５（３Ｈ，ｔ，Ｊ＝６．９Ｈｚ）．
・ＭＳ（ＥＩ）ｍ／ｚ：３１４．３（Ｍ＋−Ｂｏｃ＋Ｈ）【００６１】
＜Ｎ−パルミトイル−Ｇｌｙの合成＞
Ｎ−パルミトイル−Ｇｌｙ−ＯｔＢｕ（１７．４ｇ、４７．１ｍｍｏｌ）に、４Ｍ  ＨＣｌ／ＡｃＯＥｔ（１１８ｍｌ、０．４７１ｍｍｏｌ）を加えて、室温で１時間撹拌した。減圧濃縮後、残渣をヘキサンで洗浄し、濾別することで目的化合物を無色粉末として１１．４ｇ（７７％）にて得た。
・1Ｈ−ＮＭＲ（３００ＭＨｚ  ＤＭＳＯ−ｄ6  δｐｐｍ）：１２．４３（１Ｈ，ｂｒｓ），８．０７（１Ｈ，ｔ，Ｊ＝６．０Ｈｚ），３．７０（２Ｈ，ｄ，Ｊ＝５．７Ｈｚ），２．０９（２Ｈ，ｔ，Ｊ＝７．８Ｈｚ），１．４７（２Ｈ，ｍ），１．２３（２４Ｈ，ｂｒｓ），０．８５（３Ｈ，ｔ，Ｊ＝６．９Ｈｚ）．【００６２】
＜Ｎ−パルミトイル−Ｇｌｙ−Ｈｉｓ（Ｔｒｔ）−ＯｔＢｕの合成＞
Ｎ−パルミトイル−Ｇｌｙ（１０．０ｇ、３１．９ｍｍｏｌ）に、Ｈｉｓ（Ｔｒｔ）−ＯｔＢｕ（１５．０ｇ、３３．１ｍｍｏｌ）、ＨＯＢｔ・Ｈ2Ｏ（５．１３ｇ、３３．５ｍｍｏｌ）を加えて、氷冷下攪拌し、さらにＷＳＣＤ・ＨＣｌ（６．４２ｇ、３３．５ｍｍｏｌ）を加えて、氷冷下で３０分間、さらに室温で１８時間攪拌した。水（５００ｍｌ）、酢酸エチル（４００ｍｌ）を加えて分液し、水層を酢酸エチル（２００ｍｌ）で抽出した。有機層を合わせて、飽和重曹水、飽和食塩水、１０％クエン酸水溶液、飽和食塩水で順次洗浄して、硫酸マグネシウムで乾燥した。減圧濃縮し、目的化合物を淡黄色油状物質として２８．１ｇ（１１８％）にて得た。
・1Ｈ−ＮＭＲ（３００ＭＨｚ  ＤＭＳＯ−ｄ6  δｐｐｍ）：７．７７（１Ｈ，ｄ，Ｊ＝７．８Ｈｚ），７．３５−７．２９（１０Ｈ，ｍ），７．１３−７．０７（６Ｈ，ｍ），６．６４−６．５８（２Ｈ，ｍ），４．６７（１Ｈ，ｍ），３．９８（２Ｈ，ｍ），２．９８（２Ｈ，ｍ），２．２２（２Ｈ，ｍ），１．６１（２Ｈ，ｍ），１．３４（９Ｈ，ｓ），１．２５（２４Ｈ，ｂｒｓ），０．８７（３Ｈ，ｔ，Ｊ＝６．６Ｈｚ）．【００６３】
＜Ｎ−パルミトイル−Ｇｌｙ−Ｈｉｓ  ＴＦＡ塩の合成＞
Ｎ−パルミトイル−Ｇｌｙ−Ｈｉｓ（Ｔｒｔ）−ＯｔＢｕ（２３．０ｇ、３０．８ｍｍｏｌ）を氷冷下、ＴＦＡ（２０６ｍｌ）−ＴＩＳ（１０．８ｍｌ）−Ｈ2Ｏ（１０．８ｍｌ）混合物を加えて、室温で１時間攪拌した。減圧濃縮後、ジイソプロピルエーテル、次いで、ジエチルエーテル洗浄後、メンブランフィルターで濾取した。これを、ＴＦＡ（３５ｍｌ）−ジエチルエーテル（８００ｍｌ）で再沈殿し、減圧下に乾燥し、目的化合物を１６．２ｇ（９３％）で得た。
・1Ｈ−ＮＭＲ（３００ＭＨｚ  ＤＭＳＯ−ｄ6  δｐｐｍ）：８．９６（１Ｈ，ｓ），８．２１（１Ｈ，ｄ，Ｊ＝８．４Ｈｚ），８．０４（１Ｈ，ｔ，Ｊ＝６．０Ｈｚ），７．３６（１Ｈ，ｓ，），４．５７−４．５０（１Ｈ，ｍ），３．６５（２Ｈ，ｄ＝６，３Ｈｚ），３．１４（１Ｈ，ｍ），２．９９（１Ｈ，ｍ），２．１０（２Ｈ，ｔ，Ｊ＝７．５Ｈｚ），１．４７（２Ｈ，ｍ），１．２３（２４Ｈ，ｓ），０．８５（３Ｈ，ｔ，Ｊ＝６．６Ｈｚ）．
・ＭＳ（ＥＩ）ｍ／ｚ：４５１．４（Ｍ+＋１）【００６４】
［合成例３：Ｎ−パルミトイル−Ｇｌｙ−Ｈｉｓ  ＴＦＡ塩の無保護合成法］
【化７】
0005587290.tif 000008
【００６５】
＜Ｎ−パルミトイルオキシ−コハク酸イミドの合成＞
塩化パルミトイル（１６５ｍｌ、０．５４４ｍｏｌ）のクロロホルム１Ｌ溶液に、氷冷攪拌下、Ｎ−ヒドロキシコハク酸イミド（６９．８ｇ、０．５９８ｍｏｌ）を少量ずつ加えた後、トリエチルアミン（８３．１ｍｌ、０．５９８ｍｏｌ）を３０分間で滴下後、３０分間氷冷下で攪拌し、徐々に室温に戻して７時間攪拌した。水（５００ｍｌ×３）で洗浄後、硫酸マグネシウムで乾燥後、減圧濃縮して、無色固体２６０．３ｇ（ｑｕａｎｔ）を得た。
・1Ｈ−ＮＭＲ(３００ＭＨｚ  ＤＭＳＯ−ｄ6  δｐｐｍ)：２．８０（４Ｈ，ｓ），２．６５（２Ｈ，ｔ，Ｊ＝７．２Ｈｚ），１．６１（２Ｈ，ｑｕｉｎｔｅｔ，J＝７．２Ｈｚ）
，１．２４（２４Ｈ，ｓ），０．８５（３Ｈ，ｔ，Ｊ＝６．３Ｈｚ）．【００６６】
＜Ｎ−パルミトイル−Ｇｌｙの合成＞
上記で合成したＮ−パルミトイルオキシ−コハク酸イミドを全量（２６０．３ｇ）をＤＭＦ  ７５０ｍｌに懸濁させ、氷冷攪拌下、水２５０ｍｌにＧｌｙ（５６．３ｇ、０．７５０ｍｏｌ）とトリエチルアミン（８３．２ｍｌ、０．５９８ｍｏｌ）を溶解させたものを滴下し、更に３０分間氷冷下攪拌後、徐々に室温に戻して１５時間攪拌した。６Ｎ塩酸１００ｍｌを水１Ｌに溶解して調製したｐＨ３の水溶液を氷冷下で攪拌し、その中へ、先のＮ−パルミトイルオキシ−コハク酸イミドを含む反応溶液を滴下することで析出させた固体を濾取した。これを、水２Ｌ、次いで、ヘキサン１Ｌで洗浄した後回収し、目的化合物１１４ｇ（６７％）を得た。
・1Ｈ−ＮＭＲ（３００ＭＨｚ  ＤＭＳＯ−ｄ6  δｐｐｍ)：８．１０（１Ｈ，ｔ，Ｊ＝６Ｈｚ），  ３．７１（２Ｈ，ｄ，Ｊ＝６Ｈｚ），  ２．１０（２Ｈ，ｔ，Ｊ＝７．２Ｈｚ），１．４８（２Ｈ，ｍ），１．２３（２４Ｈ，ｓ），０．８５（３Ｈ，ｔ，Ｊ＝６．３Ｈｚ）．【００６７】
＜Ｎ−パルミトイルオキシ−グリシルオキシコハク酸イミドの合成＞
上記で合成したＮ−パルトイル−Ｇｌｙ  １１４ｇ（０．３６４ｍｏｌ）、Ｎ−ヒドロキシコハク酸イミド（４４．０ｇ、０．３８２ｍｏｌ）をＤＭＦ  ６２０ｍｌに懸濁させて氷冷下攪拌し、その中へＷＳＣＤの塩酸塩（７３．２ｇ、０．３８２ｍｏｌ）を加えて、氷冷下で３０分間、さらに室温で２０時間攪拌した。氷水１．５Ｌを加えて不溶物を濾取し、５Ｌの水にて洗浄し、さらに１．５Ｌのエーテルにて洗浄後、得られた固形物を減圧下乾燥し、無色固体１９８ｇを定量的に得た。
・1Ｈ−ＮＭＲ（３００ＭＨｚ  ＤＭＳＯ−ｄ6  δｐｐｍ)：８．４６（１Ｈ，ｔ，Ｊ＝５．７Ｈｚ），４．２２（２Ｈ，ｄ，Ｊ＝５．７Ｈｚ），２．８９（４Ｈ，ｓ），２．１３（２Ｈ，ｔ，Ｊ＝７．２Ｈｚ），１．４９（２Ｈ，ｍ），１．２３（２４Ｈ，ｓ），０．８５（３Ｈ，ｔ，Ｊ＝６．３Ｈｚ）．【００６８】
＜Ｎ−パルミトイル−Ｇｌｙ−ＨｉｓＴＦＡ塩の合成＞
上記で合成したＮ−パルミトイルオキシ−グリシルオキシコハク酸イミド全量１９８ｇをＤＭＦに懸濁させ、氷冷攪拌下、水３５０ｍｌにＬ−ヒスチジン１１３ｇ（０．７２８ｍｏｌ）とトリエチルアミン５５．６ｍｌ（０．４００ｍｏｌ）を懸濁させたものを加えた。その後、氷冷下で３０分間攪拌後、室温に昇温させて更に１７時間攪拌した。析出している固体をそのまま濾取し固体を得た。これをトリフルオロ酢酸１２０ｍｌと氷水１．５Ｌを混合させた溶液に加え攪拌後、不溶物を濾取して、得られた固体をジョッキにあけて、水２Ｌでの洗浄を三回行い、その後減圧下で乾燥させた。得られた乾燥固体をトリフルオロ酢酸４００ｍｌに溶かし、メンブランフィルターで少量の不溶物を濾去後、濾液を約半量まで減圧濃縮後、ジエチルエーテルで洗浄し、固体を減圧下で乾燥させた。この固体を、適当回数水洗浄して、得られた固体を減圧下で乾燥して、無色固体を１１２ｇ（５４％）で得た。【００６９】
［合成例４：Ｎ−パルミトイル−Ｇｌｙ−Ｈｉｓ（フリー体）の合成］
実施例３の合成中間体であるＮ−パルミトイルオキシ−グリシルオキシコハク酸イミド  ２．０ｇ（４．８６ｍｍｏｌ）にＤＭＦ  １７５ｍＬを加え、氷浴にて冷却を行った。その後、水  ４５ｍＬ、トリエチルアミン  ０．７４ｍＬ（５．４６ｍｍｏｌ、１．１ｅｑ）、Ｈ−Ｌ−Ｈｉｓ−ＯＨ  １．５０ｇ（９．７２ｍｍｏｌ，２．０ｅｑ）を加え、３０分間反応を行った。その後室温まで自然昇温させ、室温で２３．５時間反応を行った。【００７０】
反応終了後、反応溶液（ゲル状）を遠心分離（４℃、１０，０００ｒｐｍ、１５分間）し、凍結乾燥を行った（７時間×２）。上澄を取り除いたゲル状の生成物をメタノール  ３５０ｍＬに溶解し、不溶物をろ過し、ろ液を減圧濃縮し、（Ａ）液とした。
一方で、遠心分離後の上澄（ＤＭＦ／水層）を冷蔵庫で１５時間冷却し、遠心分離（４℃、１０，０００ｒｐｍ、２５分間）後、上澄を取り除いて凍結乾燥を行った（７時間×３）。その後メタノール  ２５０ｍＬに溶解し、不溶物をろ過し、（Ｂ）液とした。
（Ａ）液に（Ｂ）液を加え、減圧濃縮し、クロロホルム  １５０ｍＬ、水  １５０ｍＬで洗浄し、白色固体６９８．３ｍｇ（３２％）を得た。
・1Ｈ−ＮＭＲ(３００ＭＨｚ  ＤＭＳＯ−ｄ6  δｐｐｍ)：８．１２（１Ｈ，ｄ，Ｊ＝７．８Ｈｚ），８．０６（１Ｈ，ｔ，Ｊ＝５．７Ｈｚ），７．５６（１Ｈ，ｓ），６．８１（１Ｈ，ｓ），４．３８（１Ｈ，ｑ，Ｊ＝７．８Ｈｚ），３．６９（２Ｈ，ｄｄ，Ｊ＝５．７Ｈｚ  ａｎｄ  Ｊ＝１０．２Ｈｚ），２．８９（２Ｈ，ｍ），２．２０（２Ｈ，ｔ，Ｊ＝６．９Ｈｚ），１．４８（２Ｈ，ｍ），１．２３（２４Ｈ，ｓ），０．８５（３Ｈ，ｔ，Ｊ＝７．２Ｈｚ）
・ＭＳ（ＥＩ）ｍ／ｚ：４５１．４３（Ｍ+＋１，ｂｐ）【００７１】
［合成例５：Ｎ−パルミトイル−Ｇｌｙ−Ｈｉｓ  ＴＦＡ塩の中和によるフリー体合成］
Ｎ−パルミトイル−Ｇｌｙ−Ｈｉｓのトリフルオロ酢酸塩５００ｍｇをサンプル瓶に量り取り、その中へｍｉｌｌｉ−Ｑ水を１０ｍｌ入れた後、０．０５Ｍの水酸化ナトリウム水溶液  １７．７ｍｌを入れて混合した。これを９０℃の湯浴につけ、軽く振とうさせながら完全に溶解させ、放冷後、凍結乾燥させて得た固体を水で適当回数洗浄後、減圧下で乾燥を行い、中和体３９９ｇを定量的に得た。【００７２】
［実施例１：１％（ｗ／ｖ）  リン酸緩衝液（１）］
前記合成例２で得たＮ−パルミトイル−Ｇｌｙ−Ｈｉｓ  ＴＦＡ塩（２５０．１ｍｇ）をスクリュー管（（株）マルエム、Ｎｏ．７）に入れ、１％（ｗ／ｖ）（ｗは質量（ｇ）、ｖは体積（ｍＬ）を意味する。）の濃度になるようにリン酸緩衝液（和光純薬工業（株）製  ｐｈｏｓｐｈａｔｅ  ｂｕｆｆｅｒ  ｐｏｗｄｅｒ、１／１５ｍｏｌ／Ｌ、ｐＨ＝７．４、組成：Ｎａ2ＨＰＯ4  ７．６ｇ，ＫＨ2ＰＯ4  １．８ｇ／Ｌ）を添加し、ドライ・バス・インキュベーター（Ｆｉｒｓｔ  Ｇｅｎｅ社製）で加熱（１００℃、１０分間）し、得られた溶解液をスプレーバイアル（（株）マルエム、Ｎｏ．３Ｌ）に移し、室温まで放冷した。
放冷後、溶液の流動性が失われて、サンプル管（スプレーバイアル）を倒置しても溶液が流れ落ちない状態を確認し、これによりゲル化したと判定した。【００７３】
［実施例２］
実施例１で得られたゲルを、１０分間、マイクロチューブミキサー（（株）日伸理化製）にて２，６００ｒｐｍで振動させ、ゾルを得た（ゲルを機械的に崩壊させてゾルにした。）。【００７４】
［実施例３：０．５％（ｗ／ｖ）  超純水（１）］
前記合成例２で得たＮ−パルミトイル−Ｇｌｙ−Ｈｉｓ  ＴＦＡ塩（２３２．３ｍｇ）をスクリュー管（（株）マルエム、Ｎｏ．７）に入れ、０．５％（ｗ／ｖ）の濃度になるように超純水（栗田工業（株）製）を添加し、ドライ・バス・インキュベーター（Ｆｉｒｓｔ  Ｇｅｎｅ社製）で加熱（１００℃、１０分間）し、得られた溶解液をスプレーバイアル（（株）マルエム、Ｎｏ．３Ｌ）に移し、室温まで放冷した。
放冷後、溶液の流動性が失われて、サンプル管を倒置しても溶液が流れ落ちない状態を確認し、これによりゲル化したと判定した。【００７５】
［実施例４］
実施例３で得られたゲルを、１０分間、マイクロチューブミキサー（（株）日伸理化製）にて２，６００ｒｐｍで振動させ、ゾルを得た（ゲルを機械的に崩壊させてゾルにした。）。【００７６】
［実施例５：３％（ｗ／ｖ）  エタノール水溶液（７０％（ｖ／ｖ））］
前記合成例２で得たＮ−パルミトイル−Ｇｌｙ−Ｈｉｓ  ＴＦＡ塩（３００．０ｍｇ）を、スプレーバイアル（（株）マルエム、Ｎｏ．３Ｌ）に入れ、３％（ｗ／ｖ）濃度になるように、７０％（ｖ／ｖ）エタノール（ＥｔＯＨ）水溶液を加えて１時間ソニケーション（（株）井内盛栄堂（現・アズワン（株））製  ３８ｋＨｚ、２００ｗ）した後、１晩室温静置した。
溶液の流動性が失われて、サンプル管を倒置しても溶液が流れ落ちない状態を確認し、これによりゲル化したと判定した。【００７７】
［実施例６］
実施例５で得られたゲルを、１０分間、マイクロチューブミキサー（（株）日伸理化製）にて２，６００ｒｐｍで振動させゾルを得た。（ゲルを機械的に崩壊させてゾルにした。）【００７８】
［実施例７：０．１％（ｗ／ｖ）  グリセリン水溶液（７０％（ｗ／ｗ））］
前記合成例４で得たＮ−パルミトイル−Ｇｌｙ−Ｈｉｓフリー体（１０．０ｍｇ）をスクリュー管（（株）マルエム、Ｎｏ．７）に入れ、０．１％（ｗ／ｖ）濃度になるように７０％（ｗ／ｗ）グリセリン水溶液を添加し、ドライ・バス・インキュベーター（Ｆｉｒｓｔ  Ｇｅｎｅ社製）で加熱（９５℃、３０分間）し、得られた溶解液をスプレーバイアル（（株）マルエム、Ｎｏ．３Ｌ）に移し、室温まで放冷した。
放冷後、溶液の流動性が失われて、サンプル管を倒置しても溶液が流れ落ちない状態を確認し、これによりゲル化したと判定した。【００７９】
［実施例８：０．１％（ｗ／ｖ）  グリセリン水溶液（５０％（ｗ／ｗ））］
前記合成例４で得たＮ−パルミトイル−Ｇｌｙ−Ｈｉｓフリー体（２０．０ｍｇ）をスクリュー管（（株）マルエム、Ｎｏ．７）に入れ、０．１％（ｗ／ｖ）濃度になるように５０％（ｗ／ｗ）グリセリン水溶液を添加し、ドライ・バス・インキュベーター（Ｆｉｒｓｔ  Ｇｅｎｅ社製）で加熱（９５℃、３０分間）し、得られた溶解液をスプレーバイアル（（株）マルエム、Ｎｏ．３Ｌ）に移し、室温まで放冷した。
放冷後、溶液の流動性が失われて、サンプル管を倒置しても溶液が流れ落ちない状態を確認し、これによりゲル化したと判定した。【００８０】
［実施例９：０．２５％（ｗ／ｖ）  プロピレングリコール水溶液（７０％（ｗ／ｗ））］
前記合成例４で得たＮ−パルミトイル−Ｇｌｙ−Ｈｉｓフリー体（１９．９ｍｇ）をスクリュー管（（株）マルエム、Ｎｏ．７）に入れ、０．２５％（ｗ／ｖ）濃度になるように７０％（ｗ／ｗ）プロピレングリコール水溶液を添加し、ドライ・バス・インキュベーター（Ｆｉｒｓｔ  Ｇｅｎｅ社製）で加熱（７５℃、１０分間）し、得られた溶解液をスプレーバイアル（（株）マルエム、Ｎｏ．３Ｌ）に移し、室温まで放冷した。
放冷後、溶液の流動性が失われて、サンプル管を倒置しても溶液が流れ落ちない状態を確認し、これによりゲル化したと判定した。【００８１】
［実施例１０：２％（ｗ／ｖ）  １，３−ブタンジオール水溶液（７０％（ｗ／ｗ））］
前記合成例４で得たＮ−パルミトイル−Ｇｌｙ−Ｈｉｓフリー体（１５．０ｍｇ）をスクリュー管（（株）マルエム、Ｎｏ．７）に入れ、２％（ｗ／ｖ）濃度になるように７０％（ｗ／ｗ）１，３−ブタンジオール水溶液を添加し、ドライ・バス・インキュベーター（Ｆｉｒｓｔ  Ｇｅｎｅ社製）で加熱（９５℃、３０分間）し、得られた溶解液をスプレーバイアル（（株）マルエム、Ｎｏ．３Ｌ）に移し、室温まで放冷した。
放冷後、溶液の流動性が失われて、サンプル管を倒置しても溶液が流れ落ちない状態を確認し、これによりゲル化したと判定した。【００８２】
［実施例１１：０．５％（ｗ／ｖ）  エタノール水溶液（５０％（ｗ／ｗ））］
前記合成例４で得たＮ−パルミトイル−Ｇｌｙ−Ｈｉｓフリー体（５０．２ｍｇ）をスクリュー管（（株）マルエム、Ｎｏ．７）に入れ、０．５％（ｗ／ｖ）濃度になるように５０％（ｗ／ｗ）エタノール水溶液を添加し、ドライ・バス・インキュベーター（Ｆｉｒｓｔ  Ｇｅｎｅ社製）で加熱（１００℃、３分間）し、得られた溶解液をスプレーバイアル（（株）マルエム、Ｎｏ．３Ｌ）に移し、室温まで放冷した。
放冷後、溶液の流動性が失われて、サンプル管を倒置しても溶液が流れ落ちない状態を確認し、これによりゲル化したと判定した。【００８３】
［実施例１２：２％（ｗ／ｖ）  エタノール水溶液（５０％（ｗ／ｗ））］
前記合成例４で得たＮ−パルミトイル−Ｇｌｙ−Ｈｉｓフリー体（２００ｍｇ）をスクリュー管（（株）マルエム、Ｎｏ．７）に入れ、２％（ｗ／ｖ）濃度になるように５０％（ｗ／ｗ）エタノール水溶液を添加し、ドライ・バス・インキュベーター（Ｆｉｒｓｔ  Ｇｅｎｅ社製）で加熱（１００℃、３分間）し、得られた溶解液をスプレーバイアル（（株）マルエム、Ｎｏ．３Ｌ）に移し、室温まで放冷した。
放冷後、溶液の流動性が失われて、サンプル管を倒置しても溶液が流れ落ちない状態を確認し、これによりゲル化したと判定した。【００８４】
［実施例１３：１％（ｗ／ｖ）  超純水（２）］
前記合成例４で得たＮ−パルミトイル−Ｇｌｙ−Ｈｉｓフリー体（５０．０ｍｇ）をスクリュー管（（株）マルエム、Ｎｏ．７）に入れ、１％（ｗ／ｖ）濃度になるように超純水（栗田工業（株）製）を添加し、ドライ・バス・インキュベーター（Ｆｉｒｓｔ  Ｇｅｎｅ社製）で加熱（１１０℃、１０分間）し、得られた溶解液をスプレーバイアル（（株）マルエム、Ｎｏ．３Ｌ）に移し、室温まで放冷した。
放冷後、溶液の流動性が失われて、サンプル管を倒置しても溶液が流れ落ちない状態を確認し、これによりゲル化したと判定した。【００８５】
［実施例１４：２％（ｗ／ｖ）  超純水（３）］
前記合成例４で得たＮ−パルミトイル−Ｇｌｙ−Ｈｉｓフリー体（１００ｍｇ）をスクリュー管（（株）マルエム、Ｎｏ．７）に入れ、２％（ｗ／ｖ）濃度になるように超純水（栗田工業（株）製）を添加し、ドライ・バス・インキュベーター（Ｆｉｒｓｔ  Ｇｅｎｅ社製）で加熱（１１０℃、１０分間）し、得られた溶解液をスプレーバイアル（（株）マルエム、Ｎｏ．３Ｌ）に移し、室温まで放冷した。
放冷後、溶液の流動性が失われて、サンプル管を倒置しても溶液が流れ落ちない状態を確認し、これによりゲル化したと判定した。【００８６】
［実施例１５：１％（ｗ／ｖ）  リン酸緩衝液（２）］
前記合成例４で得たＮ−パルミトイル−Ｇｌｙ−Ｈｉｓフリー体（５０．４ｍｇ）をスクリュー管（（株）マルエム、Ｎｏ．７）に入れ、１％（ｗ／ｖ）の濃度になるようにリン酸緩衝液（和光純薬工業（株）製  ｐｈｏｓｐｈａｔｅ  ｂｕｆｆｅｒ  ｐｏｗｄｅｒ、１／１５ｍｏｌ／Ｌ、ｐＨ＝７．４、組成：Ｎａ2ＨＰＯ4  ７．６ｇ，ＫＨ2ＰＯ4  １．８ｇ／Ｌ）を添加し、ドライ・バス・インキュベーター（Ｆｉｒｓｔ  Ｇｅｎｅ社製）で加熱（１００℃、５分間）し、得られた溶解液をスプレーバイアル（（株）マルエム、Ｎｏ．３Ｌ）に移し、室温まで放冷した。
放冷後、溶液の流動性が失われて、サンプル管を倒置しても溶液が流れ落ちない状態を確認し、これによりゲル化したと判定した。【００８７】
［実施例１６：０．２５％（ｗ／ｖ）  プロピレングリコール水溶液（６５％（ｗ／ｗ））（乳酸・乳酸カリウム添加）］
前記合成例４で得たＮ−パルミトイル−Ｇｌｙ−Ｈｉｓフリー体（２５ｍｇ）をスクリュー管（（株）マルエム、Ｎｏ．７）に入れ、０．２５％（ｗ／ｖ）濃度になるように６５％（ｗ／ｗ）プロピレングリコール水溶液を入れ、さらに溶解液全体に対して５％（ｗ／ｗ）濃度となるように乳酸カリウム：乳酸（９５：５（重量比））を添加し、ドライ・バス・インキュベーター（Ｆｉｒｓｔ  Ｇｅｎｅ社製）で７５℃、１０分間加熱し、得られた溶解液をスプレーバイアル（（株）マルエム、Ｎｏ．３Ｌ）に移し、室温まで放冷した。
放冷後、溶液の流動性が失われて、サンプル管を倒置しても溶液が流れ落ちない状態を確認し、これによりゲル化したと判定した。【００８８】
［実施例１７：０．２％（ｗ／ｖ）  プロピレングリコール水溶液（６５％（ｗ／ｗ））（乳酸・乳酸カリウム添加）］
前記合成例４で得たＮ−パルミトイル−Ｇｌｙ−Ｈｉｓフリー体（８０ｍｇ）をスクリュー管（（株）マルエム、Ｎｏ．７）に入れ、０．２％（ｗ／ｖ）濃度になるように６５％（ｗ／ｗ）プロピレングリコール水溶液を入れ、さらに溶解液全体に対して５％（ｗ／ｗ）濃度となるように乳酸カリウム：乳酸（９５：５（重量比））を添加し、ドライ・バス・インキュベーター（Ｆｉｒｓｔ  Ｇｅｎｅ社製）で９３℃、５分間加熱し、得られた溶解液をスプレーバイアル（（株）マルエム、Ｎｏ．３Ｌ）に移し、室温まで放冷した。
放冷後、溶液の流動性が失われて、サンプル管を倒置しても溶液が流れ落ちない状態を確認し、これによりゲル化したと判定した。【００８９】
［実施例１８：０．３％（ｗ／ｗ）  Ｎ−パルミトイル−Ｇｌｙ−Ｇｌｙ−Ｇｌｙ−Ｈｉｓ  ＴＦＡ塩（超純水）］
国際公開第２００９／００５１５１号パンフレットに記載の方法を参考に、Ｎ−パルミトイル−Ｇｌｙ−Ｇｌｙ−Ｇｌｙ−Ｈｉｓ  ＴＦＡ塩を合成した。
得られたＮ−パルミトイル−Ｇｌｙ−Ｇｌｙ−Ｇｌｙ−Ｈｉｓ  ＴＦＡ塩（８１．６ｍｇ）をスクリュー管（（株）マルエムＮｏ．７）に入れ、０．３％（ｗ／ｖ）の濃度になるように超純水（栗田工業（株）製）を添加し、ドライ・バス・インキュベーター（Ｆｉｒｓｔ  Ｇｅｎｅ社製）で、加熱（１００℃、１０分間）し、得られた溶解液をスプレーバイアル（（株）マルエム、Ｎｏ．３Ｌ）に移し、室温まで冷却した。
放冷後、溶液の流動性が失われて、サンプル管を倒置しても溶液が流れ落ちない状態を確認し、これによりゲル化したと判定した。【００９０】
［実施例１９：０．３％（ｗ／ｗ）  Ｎ−パルミトイル−Ｇｌｙ−Ｇｌｙ−Ｇｌｙ−Ｈｉｓ  ＴＦＡ塩（リン酸緩衝液）］
前述の国際公開第２００９／００５１５１号パンフレットに記載の方法を参考に合成した、Ｎ−パルミトイル−Ｇｌｙ−Ｇｌｙ−Ｇｌｙ−Ｈｉｓ  ＴＦＡ塩（８１．６ｍｇ）をスクリュー管（（株）マルエムＮｏ．７）に入れ、０．３％（ｗ／ｖ）の濃度になるようにリン酸緩衝液（和光純薬工業（株）製  ｐｈｏｓｐｈａｔｅ  ｂｕｆｆｅｒ  ｐｏｗｄｅｒ、１／１５ｍｏｌ／Ｌ、ｐＨ＝７．４、組成：Ｎａ2ＨＰＯ4  ７．６ｇ，ＫＨ2ＰＯ4
１．８ｇ／Ｌ）を添加し、ドライ・バス・インキュベーター（Ｆｉｒｓｔ  Ｇｅｎｅ社製）で、加熱（１００℃、１０分間）し、得られた溶解液をスプレーバイアル（（株）マルエム、Ｎｏ．３Ｌ）に移し、室温まで冷却した。
放冷後、溶液の流動性が失われて、サンプル管を倒置しても溶液が流れ落ちない状態を確認し、これによりゲル化したと判定した。【００９１】
［比較例１：１．５％（ｗ／ｖ）  セルロースゲル］
透明セルロースゲルであるセロディーヌ４Ｍ（セルロースゲル４ｗｔ％、第一工業製薬（株）製）１００ｇに１６６ｇの日本局方水を加えて１．５％（ｗ／ｖ）のセルロース水分散体とし、これを攪拌装置Ｔ．Ｋ．Ｍｉｘｉｎｇ  Ａｎａｌｙｚｅｒ  ＭＡ２５００（プライミクス（株））を用いて、５，０００ｒｐｍ、２４０分間攪拌し、室温静置した。
溶液の流動性が失われて、サンプル管を倒置しても溶液が流れ落ちない状態を確認し、これによりゲル化したと判定した。【００９２】
［比較例２：２％（ｗ／ｖ）  カルボキシビニルポリマー］
カルボキシビニルポリマーであるカーボポール９４０（（株）アイ・ティー・オー製）０．２５２ｇに、２％（ｗ／ｖ）の濃度になるように日本局方水を加えた後、溶解するまで水浴中で加温し、室温静置してゲル化させ、ゲル化を確認した。【００９３】
［比較例３：０．１５％（ｗ／ｖ）  カルボキシビニルポリマー］
カルボキシビニルポリマーであるカーボポール９４０（（株）アイ・ティー・オー製）０．２５２ｇに、２％（ｗ／ｖ）濃度になるように日本局方水を加えた後、溶解するまで水浴中で加温し、６Ｎ  ＮａＯＨ  １５μｌを加え、室温静置してゲル化させ、ゲル化を確認した。【００９４】
［比較例４：１．５％（ｗ／ｖ）  キサンタンガム］
キサンタンガム（東京化成工業（株）製）０．７２５ｇに、１．５％（ｗ／ｖ）濃度になるように日本局方水を加えた後、溶解するまで水浴中で加温し、室温静置してゲル化させ、ゲル化を確認した。【００９５】
［比較例５：１％（ｗ／ｖ）  カンテン］
カンテン（（株）朝日製）１．０ｇに、１％（ｗ／ｖ）濃度になるように日本局方水を加えた後、溶解するまで水浴中で加温し、室温静置してゲル化させ、ゲル化を確認した。【００９６】
［比較例６：７０％（ｗ／ｗ）  グリセリン］
グリセリン（純正化学（株）製）３．０ｇに、７０％（ｗ／ｗ）濃度になるように超純水（栗田工業（株）製）を加え、混和した。【００９７】
［スプレー塗布性の評価（１）：実施例２０〜２７、比較例７〜１１］
上記実施例１〜６並びに実施例１８及び１９、比較例１〜５で得られたゲル又はゾルを用いてスプレー塗布を行った。
上記ゲル又はゾルを入れたスプレーバイアル（（株）マルエム、Ｎｏ．３Ｌ）を、該スプレーバイアルのノズル先端から５ｃｍの距離に置いたガラス板（５ｃｍ×５ｃｍ）の中心に向けて、連続３回スプレーをした（図１）。３０秒観察後、ガラス上のスプレー物の長径、短径及び液垂れの長さを計測し、長径＋短径から平均直径を算出してスプレー塗布性の指標とした。結果を表１に示す。【００９８】
【表１】
0005587290.tif 000009
【００９９】
表１に示すように、スプレー試験において、７０％エタノール水を用いて形成した３％（ｗ／ｖ）濃度のＮ−パルミトイル−Ｇｌｙ−Ｈｉｓ（ＴＦＡ塩）のゲル又はゾル（実施例２４、実施例２５）、リン酸緩衝液を用いて形成した１％（ｗ／ｖ）濃度のＮ−パルミトイル−Ｇｌｙ−Ｈｉｓ（ＴＦＡ塩）のゲル又はゾル（実施例２０、実施例２１）、及び、超純水を用いて形成した０．５％（ｗ／ｖ）濃度のＮ−パルミトイル−Ｇｌｙ−Ｈｉｓ（ＴＦＡ塩）のゲル又はゾル（実施例２２、実施例２３）は、ゲルの状態においても、ゾル化させた状態においても、液垂れなくスプレー化が可能であった。また、超純水（実施例２６）及びリン酸緩衝液（実施例２７）を用いて形成したＮ−パルミトイル−Ｇｌｙ−Ｇｌｙ−Ｇｌｙ−Ｈｉｓ・ＴＦＡ塩のゲルもゲルの状態でスプレーが可能であった。
またスプレー物の平均直径は、セルロースゲルを用いた比較例７より同等又はそれ以上の広がりが認められ、同等以上の効果であった。【０１００】
一方、２％（ｗ／ｖ）濃度のカルボキシビニルポリマーを含有するゲル及び０．１５％（ｗ／ｖ）濃度のカルボキシビニルポリマー（中和体）を含有するゲルを用いたスプレー物（比較例８及び比較例９）は、液垂れは認めらないものの、スプレー噴射が棒状となり、スプレー物の広がりが小さいものであった。
さらに１．５％（ｗ／ｖ）濃度のキサンタンガムを含有するゲルを用いたスプレー物（比較例１０）は、スプレー噴射が棒状のためスプレー物の広がりが小さく、液垂れも認められ、１％（ｗ／ｖ）濃度のカンテンを有するゲル（比較例１１）は、スプレー噴射が不可能であった。【０１０１】
［スプレー塗布性の評価（２）：実施例２８〜３８、比較例１２〜１４］
上記実施例７〜１７及び比較例１、３及び６にて得られたゲル又は溶液を用いてスプレー塗布を行った。
上記ゲル又は溶液を入れたスプレーバイアル（（株）マルエム、Ｎｏ．３Ｌ）を、該スプレーバイアルのノズル先端から３．５ｃｍの距離に置いたガラス板（５ｃｍ×５ｃｍ）の中心に向けて、連続２回スプレーをした（図１）。３０秒観察後、ガラス上のスプレー物の長径、短径及び液垂れの長さを計測し、長径＋短径から平均直径を算出してスプレー塗布性の指標とした。結果を表２に示す。【０１０２】
【表２】
0005587290.tif 000010
【０１０３】
表２に示すように、スプレー試験において、グリセリン水溶液、プロピレングリコール水溶液、１，３−ブタンジオール水溶液、エタノール水溶液、超純水、リン酸緩衝液を用いて形成したＮ−パルミトイル−Ｇｌｙ−Ｈｉｓ（フリー体）のゲル（実施例２８〜実施例３６）は、液垂れなく広がりのあるスプレー化が可能であった。またプロピレングリコール水溶液に乳酸カリウム及び乳酸を混入したＮ−パルミトイル−Ｇｌｙ−Ｈｉｓ（フリー体）のゲル（実施例３７及び３８）も、同様に液垂れなく広がりのあるスプレー化が可能であった。
またこれらスプレー物の平均直径は、セルロースゲルを用いた比較例１２と同じような広がりが認められ、ほぼ同等の効果であった。
他方、グリセリンを用いて作成した水溶液（比較例１３）、並びに、Ｎ−パルミトイル−Ｇｌｙ−Ｇｌｙ−Ｇｌｙ−Ｈｉｓを用いたゲル（比較例１４）は液垂れが認められた。【０１０４】
［実施例３９：インドメタシン包接ゲル］
前記合成例３で得られたＮ−パルミトイル−Ｇｌｙ−Ｈｉｓ  ＴＦＡ塩（３００ｍｇ）にインドメタシン液［インドメタシン（東京化成工業（株）製）０．３７５ｇ、ｌ−メントール（純正化学（株）製）１．５ｇ、５０％塩化ベンザルコニウム（純正化学（株）製）０．００５ｍｌ、プロピレングリコール（純正化学（株）製）５ｍｌ、エタノール  ４０ｍｌ］８ｍｌをメノウ製乳鉢上で徐々に添加して懸濁後、水（日本薬局方水（共栄製薬（株）製））を２ｍｌ加えて十分に混合して、３％（ｗ／ｖ）Ｎ−パルミトイル−Ｇｌｙ−Ｈｉｓ  ＴＦＡ塩含有液を作成した。この溶液をスプレーバイアル（（株）マルエム、Ｎｏ．３Ｌ）に移し、１晩室温静置してゲル化させた。なおゲル化の判定は、溶液の流動性が失われて、サンプル管を倒置しても溶液が流れ落ちない状態を確認することで行った。【０１０５】
［実施例４０：インドメタシン包接ゲル］
前記合成例３で得られたＮ−パルミトイル−Ｇｌｙ−Ｈｉｓ  ＴＦＡ塩（３００ｍｇ）にインドメタシン液［インドメタシン（東京化成工業（株）製）０．３７５ｇ、ｌ−メントール（純正化学（株）製）１．５ｇ、５０％塩化ベンザルコニウム（純正化学（株）製）０．００５ｍｌ、プロピレングリコール（純正化学（株）製）５ｍｌ、エタノール  ４０ｍｌ］７ｍｌをメノウ製乳鉢上で徐々に添加して懸濁後、水（日本薬局方水（共栄製薬（株）製））を３ｍｌ加えて十分に混合して、３％（ｗ／ｖ）Ｎ−パルミトイル−Ｇｌｙ−Ｈｉｓ  ＴＦＡ塩含有液を作成した。この溶液をスプレーバイアル（（株）マルエム、Ｎｏ．３Ｌ）に移し、１晩室温静置してゲル化させた。なおゲル化の判定は、溶液の流動性が失われて、サンプル管を倒置しても溶液が流れ落ちない状態を確認することで行った。【０１０６】
［比較例１５］
セロディーヌ４Ｍ（セルロースゲル４ｗｔ％、第一工業製薬（株）製）３ｇに、上述インドメタシン液７ｍｌ又は同量の水（日本薬局方水（共栄製薬（株）製））を加えて、９０分間攪拌を行った。攪拌は、ＩＫＡ  ＵＬＴＲ  ＴＵＲＲＡＸ攪拌装置及びＳＴ２０攪拌チューブを用いて、４，０００ｒｐｍで行い、加熱は、ドライ・バス・インキュベーター（Ｆｉｒｓｔ  Ｇｅｎｅ社製）で行った。
セロディーヌ４Ｍは、インドメタシン液との混合により、ゲル化は認められなかった。【０１０７】
［スプレー塗布性の評価：実施例４１及び実施例４２］
上記実施例３９及び実施例４０で得られたゲルを用いてスプレー塗布を行った。
上記ゲルを入れたスプレーバイアル（（株）マルエム、３Ｌ）を、該スプレーバイオアルのノズル先端から５ｃｍの距離に置いたガラス板（５ｃｍ×５ｃｍ）の中心に向けて、連続３回スプレーをした（図１）。３０秒観察後、ガラス上のスプレー物の長径、短径及び液垂れの長さを計測し、長径＋短径から平均直径を算出してスプレー塗布性の指標とした。結果を表３に示す。【０１０８】
【表３】
0005587290.tif 000011
【０１０９】
表３に示すように、インドメタシンを包接させた３％（ｗ/ｖ）濃度のパルミトイル−Ｇｌｙ−Ｈｉｓ（フリー体）のゲル（実施例３５、３６）は、液垂れなくスプレー化が可能であった。
【先行技術文献】
【特許文献】
【０１１０】
【特許文献１】特開２００１−８９３５９号公報
【特許文献２】特開２００１−７２９９９号公報
【特許文献３】特開２０００−３５１７２６号公報
【特許文献４】特開２０００−２２９２５５号公報
【特許文献５】特開平９−２４１１１５号公報
【特許文献６】特開２０００−５１６８２号公報
【特許文献７】国際公開第２００９／００５１５１号パンフレット
【特許文献８】国際公開第２００９／００５１５２号パンフレット
【非特許文献】
【０１１１】
【非特許文献１】松本真治，濱地格，ドージンニュース  Ｎｏ．１１８，１−１６（２００６）
【非特許文献２】Lara A.Estroff and Andrew D. Hamilton Chemical Review．2004，104,1201-1217.
【非特許文献３】Suzuki, Masahiro. Yumoto, Mariko. Mutsumi, Shirai. Hirofusa,Hanabusa, Kenji. Chemistry Letters, 33（11）， 1496-1497．
【非特許文献４】Jong Hwa Jung, Georeg John, Mitsutosish Mausda, Kaname Yoshida, Seiji Shinnkai, and Toshimi Shimizu Langumir 2001， 17， 7229-7232
【非特許文献５】I. Hamachi, S. Kiyonaka, S. Shinkai, Tetrahedron Lett., 2001， 42， 6141． I. Hamachi, S. Kiyonaka, S, Shinaki, Chem. Commun., 2000， 1281．
【非特許文献６】Masahiro Suzuki, Sanae Owa, Hirofusa Shirai and Kenji Hanabusa, Tetrahedron 2007 63 7302-7308．
【非特許文献７】Yoko Matsuzawa、Katsuyuki Ueki, Masaru Yoshida, Nobuyuki Tamaoki, Tohru Nakamura, Hideki Sakai, and Masahiko Abe，Adv. Funct. Mater．2007，17， 1507-1514
【図１】
0005587290.tif 000014
【図２】
0005587290.tif 000015